Brevet FR2537985A1 — publié le 19840622

ts I 195 s La présente invention concerne les revêtements anti- adhérence et anti-salissures De tels revêtements sont utilisés sur différents supports (béton, pierre, bois, métal,etc) pour empê- cher le collage d'affiches et l'apposition de graffitis ou autres, ou tout au moins faciliter l'enlèvement de ces affiches et le nettoyage de ces graffitis Ils sont également utilisés pour empêcher la dégra- dation de bâtiments, par les intempéries. On connait déjà de tels produits de revêtement, à proprié- tés d'anti-adhérences contenant une cire synthétique ou naturelle mais qui présentent l'inconvénient d'avoir une mauvaise tenue à la chaleur, compte tenu de la présence de cette cire. On connaft également des résines siliconées possédant de telles propriétés Cependant, ces résines ne s'appliquent pas fa- cilement sur tous les supports, elles ont une résistance relative- ment faible à l'abrasion et une mauvaise tenue dans le temps D'au- tres catégories dé résines siliconées ne peuvent être appliquées qu'à des températures élevées et ne conviennent donc pas pour les utilisa- tions envisagées ci-dessus. Dans ces conditions, le but de l'invention est de propo- ser un produit de revêtement à caractéristiques d'anti-adhérence, qui puisse être appliqué pratiquement comme une peinture traditionnelle, qui possède bien entendu de bonnes qualités d'anti-adhérence, qui ré- siste bien à l'abrasion et qui ait une tenue dans le temps satisfaisante. Suivant l'invention, une telle substance comprend de 10 à 30 % en volume d'une solution de résine organo-silicique méthy- le, de 1 à 6 % en volume d'une dispersion d'un élastomère de silico- ne, de 1 à 3 % en volume d'une dispersion ou d'une émulsion de poly- tétrafluoroéthylène, de 35 à 55 % en volume d'un liant acrylique, et de 5 à 25 % en volume d'un solvant ou diluant, cette composition étant complétée par 5 à 20 % en volume d'un catalyseur de polymé- risation ou durcisseur. Suivant d'autres caractéristiques de préférence, la solution de résine organo-silicique méthyle a une teneur en extrait sec supérieure à 70 % en poids, la dispersion d'élastomère de silicone a une teneur en extrait sec su- périeure à 60 % en poids et la dispersion ou l'émulsion de PTFE a une teneur en PTFE supérieure à 50 %; de préférence, également, la composition de ce revê- tement est la suivante: Résine organo-silicique méthyle en solution: 21 à 25 % en volume Elastomère de silicone en dispersion 1, 5 à 3 % en volume PTFE en dispersion ou émulsion 1, 5 à 2, 5 % en volume Liant acrylique: 40 à 46 % en volume Solvant: 10 à 20 % en volume Durcisseur: 10 à 17 % en volume Dans la composition définie ci-dessus, la résine organo- silicique méthyle apporte des caractéristiques d'anti-adhérence. Ces résines sont des polymères le plus souvent incomplètement ré- ticulés, dont le squelette est constitué par un réseau tridimension- nel formé par des liaisons l -Si- O I I Si O-Si -0-Si- I p les autres valences des atomes de silicium étant reliées à des radi- caux méthyles Elles sont livrées en solution organique, le solvant de cette résine pouvant être du white-spirit, du butanol, un hydro- carbure aromatique ou aliphatique, de l'acétate d'éthyle, ou un mé - lange de ces produits. L'élastomère de silicone a pour effet de provoquer une remontée des silicones vers la surface du produit lorsque ce der- nier a été appliqué sur le support et donc d'améliorer l'effet 25379 G 5 d'anti-adhérence De plus,, il améliore l'accrochage du produit sur ce support et procure une résistance améliorée aux rayonnements ultra violets Cet élastomère de silicone peut être, par exemple, un élastomère de silicone monocomposant, vulcanisant à la tempéra- ture ambiante, en dispersion dans le cyclohexane. L'addition de polytétrafluoroéthylène dans des pro- portions relativement faibles a un double effet: participer à l'anti- adhérence du revêtement et améliorer sa résistance. Le fait de mélanger ces trois composants à un liant acrylique et à un solvant, dans des proportions choisies en fonction des conditions d'application,permet d'aboutir à un-produit présentant les caractéristiques d'une peinture et susceptible par conséquent d'être appliqué par des procédés classiques, notamment au pinceau ou au pistolet Par ailleurs, le liant peut bien entendu être pigmenté de sorte que le revêtement suivant l'invention peut être disponible dans une gamme de couleurs très étendue. On va donner ci-dessous un exemple précis de mise en oeuvre de l'invention résine organo-silicique méthyle: Rhodorsil 4673 de la Société Rhône Poulenc: 24, 5 % en volume-; élastomère de silicone: Rhodorsil dispersion CAF 71528 de la Sooiété Rhône Poulenc: 2 % en volume; polytétrafluoroéthylène Soreflon 603 de la Société PCUK: 2 % en volume. Ces trois composants sont tout d'abord mélangés puis incorporés à une peinture constituée par un liant acrylique éventuellement pi gmenté, par exemple, une peinture Atomurane de la Société Atomlac mélangée à un solvant ou diluant 309 ou -309 de la même Société, le liant acrylique représentant 43 % en volume, tandis que le solvant représente 14, 25 % en volume. Ce solvant peut être de type aliphatique, non chloré. 25379 ( 5 De préférence, immédiatement avant l'utilisation, on incorpore à cette composition 14, 25 %& en volume d'un catalyseur qui peut être, par exemple, le durcisseur Desmodur N 75 A de la Société Bayer, ce durcisseur étant en l'occurence un isocyanate -5 aromatique polyfonctionnel. Les essais qui ont été effectués avec cette composi- tion démontrent une grande facilité d'application, aussi bien au pinceau qu'au pistolet, d 'excellentes qualités d 'anti-adhérence et d'antisalissure, une bonne tenue sur des supports très différents, tels que béton, métal, pierre, bois, verre, etc et une bonne résis- tance à l'abrasion ainsi qu'une excellente tenue dans le temps. Ces essais ont également montré qu'une affiche collée sur ce revêtement se détache rapidement d'elle-même ou sous l'ef- fet des intempéries Elle peut être décollée à la main Les inscrip- tions ou graffitis effectués à la peinture se nettoient très facilement, par simple pulvérisation d'eau sous pression ou faible râclage. De plus, on constate une adhérence très faible d'autres substances, telles que des hydrocarbures et le goudron. Ce produit répond donc bien aux diverses conditions fixées dans l'énoncé du problème et peut être utilisé dans de nom- breuses applications qui outre les murs de toutes sortes> parois extérieures de bâtiments etc peuvent également comprendre le revêtement de parois intérieures de bâtiments industriels, de ca- bines de peintures ou autres. Bien entendu, un certain nombre de variantes peuvent être apportées dans les compositions indiquées A titre d'exemple, on peut mentionner qu'il est possible d'ajouter à cette composi- tion un produit siccatif, tel que par exemple, de l'octoate de zinc, dans des proportions de l'ordre de 0, 1 à 0, 5 et de préférence 0, 2 à 0, 4 % en poids. 25379 & 5 REVENDICATIONS - 1 Composition de revêtement à propriétés d'anti- adhérence et d'anti-salissures, caractérisée en ce qu'elle com- prend de 10 à 30 % en volume d'une solution de résine organo-si- licique méthyle,de 1 à 6 % en volume d'une dispersion d'un élasto- mère de silicone, de 1 à 3 % en volume d'une dispersion ou d'une émulsion de polytétrafluoroéthylène, de 35 à 55 % en volume d'un liant acrylique et de 5 à 25 % en volume d'un solvant ou diluant, cette composition étant complétée par 5 à 20 % en volume d'un ca- talyseur de polymérisation ou durcisseur. 2 Composition suivant la revendication 1, caracté- risée en ce qu'elle comprend; en % en volume 21 à 25 % de résine organosilicique méthyle en solution; 1, 5 à 3 % d'élastomère de silicone en dispersion; 1, 5 à 2, 5 % de PTFE en dispersion ou émulsion; à 46 % de liant acrylique; à 20 % de solvant; à 17 % -de durcisseur. 3 Composition suivant l'une quelconque des reven- dications 1 et 2, caractérisée en ce que la solution de résine orga- no-silicique méthyle a une teneur en extrait sec supérieure à 70 % en poids. 4 Composition suivant l'une quelconque des revendi- cations 1 et 2, caractérisée en ce que la dispersion d'élastomère de silicone a une teneur en extrait sec supérieure à 60 % en poids. Composition suivant l'une quelconque des revendi- cations 1 et 2, caractérisée en ce que la dispersion ou l'émulsion a une teneur en PTFE supérieure à 50 % en poids. 6 Procédé de préparation d'une composition suivant l'une quelconque des revendications 1 à 5, caractérisé en ce que l'on mélange la résine organo-silicique méthyle,l'élastomnère de silicone et le polytétrafluoroéthylène, dans les proportions conve- nables, puis on incorpore ce mélange au liant acrylique et au sol- vant et l'on ajoute en dernier Iieu le durcisseur.